(57)【特許請求の範囲】
【請求項１】
ジエン系ゴム、シリカ、硫黄含有シランカップリング剤及び下記式（Ｉ）で表されるアルキルトリエトキシシランを含有し、
前記シリカの含有量が、前記ジエン系ゴム１００質量部に対して６０〜２００質量部であり、
前記硫黄含有シランカップリング剤が、下記式（１）で表されるポリシロキサンであり、前記ポリシロキサンの重量平均分子量が５００〜２３００であり、
前記硫黄含有シランカップリング剤の含有量が、前記シリカの含有量に対して１〜２０質量％であり、
前記アルキルトリエトキシシランの含有量が、前記シリカの含有量に対して０．２〜２０質量％である、タイヤトレッド用ゴム組成物。
（Ａ）a（Ｂ）b（Ｃ）c（Ｄ）d（Ｒ1）eＳｉＯ(4-2a-b-c-d-e)/2      （１）
［式（１）は平均組成式であり、式（１）中、Ａは下記式（２）で表される基を表し、Ｂは炭素数５〜１０の１価の炭化水素基を表し、Ｃは加水分解性基を表し、Ｄは下記式（４）で表される基を表し、Ｒ1は炭素数１〜４の１価の炭化水素基を表し、ａ〜ｅは、０≦ａ＜１、０≦ｂ＜１、０＜ｃ＜３、０＜ｄ＜１、０≦ｅ＜２、０＜２ａ＋ｂ＋ｃ＋ｄ＋ｅ＜４の関係式を満たす。ただしａ、ｂのいずれか一方は０ではない。］
＊−（ＣＨ2）n−Ｓx−（ＣＨ2）n−＊      （２）
［式（２）中、ｎは１〜１０の整数を表し、ｘは１〜６の整数を表し、＊は結合位置を示す。］
＊−（ＣＨ2）m−ＳＨ      （４）
［式（４）中、ｍは１〜１０の整数を表し、＊は結合位置を示す。］
【化１】
0005907308.tif 000010
［式（Ｉ）中、Ｒは、炭素数７〜２０のアルキル基を表す。］
【請求項２】
さらにテルペン系樹脂を含有し、前記テルペン系樹脂の量が前記ジエン系ゴム１００質量部に対して１〜３０質量部であり、前記テルペン系樹脂は軟化点が６０〜１５０℃の芳香族変性テルペン樹脂である、請求項１に記載のタイヤトレッド用ゴム組成物。
【請求項３】
前記式（１）中、ｂが０より大きい、請求項１又は２に記載のタイヤトレッド用ゴム組成物。
【請求項４】
請求項１〜３のいずれか１項に記載のタイヤトレッド用ゴム組成物をタイヤトレッドに用いた空気入りタイヤ。
【発明の詳細な説明】
【技術分野】
【０００１】
本発明はタイヤトレッド用ゴム組成物及びこれを用いる空気入りタイヤに関する。
【背景技術】
【０００２】
従来、車両走行時の低燃費性の面から、タイヤの転がり抵抗を低減することが求められている。また、安全性の面からウェット性能の向上が求められている。これに対し、タイヤのトレッド部を構成するゴム成分に、シリカを配合して、低転がり抵抗性とウェット性能を両立する方法が知られている。
しかし、シリカはゴム成分との親和性が低く、また、シリカ同士の凝集性が高いため、ゴム成分に単にシリカを配合してもシリカが分散せず、転がり抵抗を低減する効果やウェット性能を向上する効果が十分に得られないという問題があった。【０００３】
このようななか、本願出願人はシリカの分散技術として、硫黄含有シランカップリング剤及びアルキルトリエトキシシランを含有するゴム組成物を提案した（特許文献１）。【０００４】
また、タイヤトレッド用ゴム組成物には、併せて、貯蔵段階や加硫工程前段階の架橋（ゴム焼け）が少ないことが求められる。すなわち、優れた加工性（例えば、適正な粘度であること、耐スコーチ性、押出性に優れること。以下同様。）が求められる。
【先行技術文献】
【特許文献】
【０００５】
【特許文献１】特許４９３０６６１号公報
【発明の概要】
【発明が解決しようとする課題】
【０００６】
近年、環境問題および資源問題から、車両のさらなる低燃費性が求められ、それに伴い、タイヤの低転がり抵抗性のさらなる向上が求められている。また、求められる安全レベルの向上に伴い、ウェット性能についてもさらなる向上が求められている。このような理由から、シリカと反応可能なメルカプトシランを含有するゴム組成物について、低転がり抵抗性、ウェット性能について改善の余地があると本願発明者は考えた。【０００７】
本願発明者が特許文献１に記載のゴム組成物に使用されるアルキルトリエトキシシランと従来の硫黄含有シランカップリング剤とを含有するゴム組成物ついて検討したところ、低転がり抵抗性、ウェット性能及び加工性は昨今求められているレベルを満たしていないことが明らかとなった（これは後述する標準例１に対応する。）。
そこで、本発明は、上記実情を鑑みて、タイヤにしたときにウェット性能および低転がり抵抗性に優れ、かつ、加工性に優れたタイヤトレッド用ゴム組成物を提供することを目的とする。
【課題を解決するための手段】
【０００８】
本発明者は、上記課題を解決すべく鋭意研究した結果、ジエン系ゴム、シリカ、硫黄含有シランカップリング剤及び式（Ｉ）で表されるアルキルトリエトキシシランを含有し、前記シリカの含有量が前記ジエン系ゴム１００質量部に対して６０〜２００質量部であり、前記硫黄含有シランカップリング剤が式（１）で表されるポリシロキサンであり、前記硫黄含有シランカップリング剤の含有量が前記シリカの含有量に対して１〜２０質量％であり、前記アルキルトリエトキシシランの含有量が前記シリカの含有量に対して０．２〜２０質量％であるゴム組成物が、ウェット性能および低転がり抵抗性に優れ、かつ、加工性に優れた、タイヤトレッド用ゴム組成物となることを見出し、本発明を完成させた。
（Ａ）a（Ｂ）b（Ｃ）c（Ｄ）d（Ｒ1）eＳｉＯ(4-2a-b-c-d-e)/2      （１）
［式（１）は平均組成式であり、式（１）中、Ａはスルフィド基を含有する２価の有機基を表し、Ｂは炭素数５〜１０の１価の炭化水素基を表し、Ｃは加水分解性基を表し、Ｄはメルカプト基を含有する有機基を表し、Ｒ1は炭素数１〜４の１価の炭化水素基を表し、ａ〜ｅは、０≦ａ＜１、０≦ｂ＜１、０＜ｃ＜３、０＜ｄ＜１、０≦ｅ＜２、０＜２ａ＋ｂ＋ｃ＋ｄ＋ｅ＜４の関係式を満たす。ただしａ、ｂのいずれか一方は０ではない。］
【化１】
0005907308.tif 000002
［式（Ｉ）中、Ｒは、炭素数７〜２０のアルキル基を表す。］【０００９】
すなわち、本発明は下記のタイヤ用ゴム組成物及びこれを用いる空気入りタイヤを提供する。
１．  ジエン系ゴム、シリカ、硫黄含有シランカップリング剤及び下記式（Ｉ）で表されるアルキルトリエトキシシランを含有し、
前記シリカの含有量が、前記ジエン系ゴム１００質量部に対して６０〜２００質量部であり、
前記硫黄含有シランカップリング剤が、下記式（１）で表されるポリシロキサンであり、
前記硫黄含有シランカップリング剤の含有量が、前記シリカの含有量に対して１〜２０質量％であり、
前記アルキルトリエトキシシランの含有量が、前記シリカの含有量に対して０．２〜２０質量％であるタイヤトレッド用ゴム組成物。
（Ａ）a（Ｂ）b（Ｃ）c（Ｄ）d（Ｒ1）eＳｉＯ(4-2a-b-c-d-e)/2      （１）
［式（１）は平均組成式であり、式（１）中、Ａはスルフィド基を含有する２価の有機基を表し、Ｂは炭素数５〜１０の１価の炭化水素基を表し、Ｃは加水分解性基を表し、Ｄはメルカプト基を含有する有機基を表し、Ｒ1は炭素数１〜４の１価の炭化水素基を表し、ａ〜ｅは、０≦ａ＜１、０≦ｂ＜１、０＜ｃ＜３、０＜ｄ＜１、０≦ｅ＜２、０＜２ａ＋ｂ＋ｃ＋ｄ＋ｅ＜４の関係式を満たす。ただしａ、ｂのいずれか一方は０ではない。］
【化２】
0005907308.tif 000003
［式（Ｉ）中、Ｒは、炭素数７〜２０のアルキル基を表す。］
２．  さらにテルペン系樹脂を含有し、前記テルペン系樹脂の量が前記ジエン系ゴム１００質量部に対して１〜３０質量部であり、前記テルペン系樹脂は軟化点が６０〜１５０℃の芳香族変性テルペン樹脂である、上記１に記載のタイヤトレッド用ゴム組成物。
３．  前記式（１）中、ｂが０より大きい、上記１又は２に記載のタイヤトレッド用ゴム組成物。
４．  上記１〜３のいずれか１項に記載のタイヤトレッド用ゴム組成物をタイヤトレッドに用いた空気入りタイヤ。
【発明の効果】
【００１０】
本発明によれば、タイヤにしたときにウェット性能及び低転がり抵抗性に優れ、かつ、加工性に優れたタイヤトレッド用ゴム組成物、並びに、これをタイヤトレッドに用いた空気入りタイヤを提供することができる。
【図面の簡単な説明】
【００１１】
【図１】本発明の空気入りタイヤの実施態様の一例を表すタイヤの部分断面概略図である。
【発明を実施するための形態】
【００１２】
本発明について以下詳細に説明する。
本発明のタイヤトレッド用ゴム組成物は、
ジエン系ゴム、シリカ、硫黄含有シランカップリング剤及び下記式（Ｉ）で表されるアルキルトリエトキシシランを含有し、
前記シリカの含有量が、前記ジエン系ゴム１００質量部に対して６０〜２００質量部であり、
前記硫黄含有シランカップリング剤が、下記式（１）で表されるポリシロキサンであり、
前記硫黄含有シランカップリング剤の含有量が、前記シリカの含有量に対して１〜２０質量％であり、
前記アルキルトリエトキシシランの含有量が、前記シリカの含有量に対して０．２〜２０質量％であるタイヤトレッド用ゴム組成物である。
（Ａ）a（Ｂ）b（Ｃ）c（Ｄ）d（Ｒ1）eＳｉＯ(4-2a-b-c-d-e)/2      （１）
［式（１）は平均組成式であり、式（１）中、Ａはスルフィド基を含有する２価の有機基を表し、Ｂは炭素数５〜１０の１価の炭化水素基を表し、Ｃは加水分解性基を表し、Ｄはメルカプト基を含有する有機基を表し、Ｒ1は炭素数１〜４の１価の炭化水素基を表し、ａ〜ｅは、０≦ａ＜１、０≦ｂ＜１、０＜ｃ＜３、０＜ｄ＜１、０≦ｅ＜２、０＜２ａ＋ｂ＋ｃ＋ｄ＋ｅ＜４の関係式を満たす。ただしａ、ｂのいずれか一方は０ではない。］
【化３】
0005907308.tif 000004
［式（Ｉ）中、Ｒは、炭素数７〜２０のアルキル基を表す。］
以下本発明のタイヤトレッド用ゴム組成物を「本発明の組成物」ということがある。また、式（１）で表されるポリシロキサンを「式（１）の平均組成式で表されるポリシロキサン」ということがある。
【００１３】
本発明の組成物は、ジエン系ゴム及びシリカを含むゴム組成物に対して、硫黄含有シランカップリング剤として式（１）の平均組成式で表されるポリシロキサンと特定のアルキルトリエトキシシランとを使用することによって、ウェット性能、低転がり抵抗性、加工性に優れる。
本発明において、式（１）の平均組成式で表されるポリシロキサンは、シリカをゴム組成物中に多量に配合させることができ、かつ、多量のシリカをゴム組成物中に十分に分散させることができる。
本発明のタイヤ用ゴム組成物が上記のような効果を達成することについて本願発明者は以下のように考える。
本発明のタイヤ用ゴム組成物に含まれる硫黄含有シランカップリング剤［式（１）の平均組成式で表されるポリシロキサン］は、その骨格がシロキサン構造である。また、当該硫黄含有シランカップリング剤がＢで表される炭素数５〜１０の１価の炭化水素基を有する場合、当該Ｂがメルカプト基に対する有効な保護基として機能できると考えられる。よって、骨格のシロキサン構造によって、Ｂを有する場合にはさらに当該Ｂの存在によって、硫黄含有シランカップリング剤が有するメルカプト基の周辺は従来のメルカプトシランよりさらに嵩高いと考えられる。
このような嵩高い（バルキーな）構造によって、硫黄含有シランカップリング剤が有するメルカプト基は保護され、本発明のタイヤ用ゴム組成物のムーニースコーチ時間が長く加工安定性が確保される。
しかし、本発明において、硫黄含有シランカップリング剤が有するこのような嵩高い構造は、加硫時における加硫速度の促進を阻害しないということができる。加硫時の加熱等によって、硫黄含有シランカップリング剤が有するメルカプト基は、ジエン系ゴムと相互作用及び／又は反応することができるようになると考えられる。よって、本発明の組成物は、加工安定性と加硫時の加硫速度が速いこととを両立させることができる。
また、当該硫黄含有シランカップリング剤は、Ｃで表される加水分解性基、シロキサン構造を有するので、従来のメルカプトシランよりシリカとの親和性、反応性が優れると考えられる。さらに当該硫黄含有シランカップリング剤の分子量が適切な範囲である場合、シリカとの親和性、反応性がより優れることが予想される。これらのことによって、本発明のタイヤ用ゴム組成物は優れたウェット性能、耐摩耗性を達成すると考えられる。
また、本発明においては、特定のアルキルトリエトキシシランがシリカの分散性を促進し、これがシリカと硫黄含有シランカップリング剤との反応（シラニゼーション）を促進してシリカの分散性をより向上させることに繋がると考えられる。また、当該アルキルトリエトキシシランがジエン系ゴム（特に、ＳＢＲ）と相互作用することで、硫黄含有シランカップリング剤とジエン系ゴムとの反応を促進させることができると考えられる。
このような理由から、本発明においては、アルキルトリエトキシシランを配合したゴム組成物は、加工性に優れシリカの凝集や粘度上昇を抑制し、本発明の組成物を用いることによってウェット性能および低転がり抵抗性に優れたタイヤを作製することができる。
なお上記メカニズムは本願発明者の推定であり、上記以外のメカニズムであっても本願発明の範囲内である。
【００１４】
本発明の組成物に含有されるジエン系ゴムは特に制限されない。例えば、スチレンブタジエン共重合ゴム（ＳＢＲ）、天然ゴム（ＮＲ）、イソプレンゴム（ＩＲ）、ブタジエンゴム（ＢＲ）、クロロプレンゴム（ＣＲ）、アクリロニトリルブタジエンゴム（ＮＢＲ）、エチレン−プロピレン−ジエン共重合体ゴム（ＥＰＤＭ）、スチレン−イソプレンゴム、イソプレン−ブタジエンゴム、ニトリルゴム、水添ニトリルゴム等が挙げられる。
ジエン系ゴムはそれぞれ単独でまたは２種以上を組み合わせて使用することができる。
なかでもジエン系ゴムは、ウェット性能および低転がり抵抗性により優れたタイヤを作製することができ、耐摩耗性が良好となる理由から、ＳＢＲ及び／又はＢＲであるのが好ましい。
【００１５】
ＳＢＲは特に制限されない。ＳＢＲは、末端がヒドロキシ基、ポリオルガノシロキサン基、カルボニル基、アミノ基等で変性されていてもよい。
ＳＢＲの重量平均分子量は、グリップ性能と加工性を両立可能であるという観点から、５０万〜２００万であるのが好ましく、７０万〜１５０万であるのがより好ましい。本発明において、ＳＢＲの重量平均分子量は、トルエンを溶媒とするゲル・パーミエーション・クロマトグラフィー（ＧＰＣ）によりポリスチレン換算によって求められる。
ＳＢＲは、ウェット性能および低転がり抵抗性に更に優れたタイヤを作製することができる理由から、芳香族ビニル（以下、「スチレン量」という。）を３０〜５０質量％含み、共役ジエンのビニル結合量を２０〜７０質量％含むことが好ましい。
ＳＢＲの含有量（割合）は、ウェット性能および低転がり抵抗性により優れたタイヤを作製することができる理由から、ジエン系ゴムの５０質量％以上であるのが好ましく、６０質量％以上であるのがより好ましい。
【００１６】
本発明の組成物に含有されるシリカは特に限定されず、タイヤ等の用途でゴム組成物に配合されている従来公知の任意のシリカを用いることができる。
シリカとしては、具体的には、例えば、ヒュームドシリカ、焼成シリカ、沈降シリカ、粉砕シリカ、溶融シリカ、コロイダルシリカ等が挙げられる。シリカはそれぞれ単独でまたは２種以上を組み合わせて使用することができる。
【００１７】
シリカのＣＴＡＢ吸着比表面積は、ウェット性能により優れ、耐摩耗性に優れるという観点から、１６０ｍ2／ｇより大きいのが好ましく、１７０〜２３０ｍ2／ｇであるのがより好ましい。ここで、ＣＴＡＢ吸着比表面積は、ＪＩＳ  Ｋ６２１７−３：２００１に記載されたＣＴＡＢ吸着法に従って測定したものである。
【００１８】
本発明において、シリカの含有量は、ジエン系ゴム１００質量部に対して６０〜２００質量部であり、得られるタイヤのウェット性能および低転がり抵抗性がより良好となり、耐摩耗性および強度も向上する理由から、６０〜１５０質量部が好ましく、７０〜１４０質量部であるのがより好ましい。
【００１９】
本発明の組成物に含有される硫黄含有シランカップリング剤について以下に説明する。本発明の組成物に含有される硫黄含有シランカップリング剤は、下記式（１）で表されるポリシロキサンである。
（Ａ）a（Ｂ）b（Ｃ）c（Ｄ）d（Ｒ1）eＳｉＯ(4-2a-b-c-d-e)/2      （１）
［式（１）は平均組成式であり、式（１）中、Ａはスルフィド基を含有する２価の有機基を表し、Ｂは炭素数５〜１０の１価の炭化水素基を表し、Ｃは加水分解性基を表し、Ｄはメルカプト基を含有する有機基を表し、Ｒ1は炭素数１〜４の１価の炭化水素基を表し、ａ〜ｅは、０≦ａ＜１、０≦ｂ＜１、０＜ｃ＜３、０＜ｄ＜１、０≦ｅ＜２、０＜２ａ＋ｂ＋ｃ＋ｄ＋ｅ＜４の関係式を満たす。ただしａ、ｂのいずれか一方は０ではない。］
本発明において、硫黄含有シランカップリング剤はＣを有することによって、シリカとの親和性及び／又は反応性に優れる。
硫黄含有シランカップリング剤はＤを有することによって、ジエン系ゴムと相互作用及び／又は反応することができ、ウェット性能、耐摩耗性に優れる。
硫黄含有シランカップリング剤がＡを有する場合、ウェット性能、加工性（特にムーニースコーチ時間の維持・長期化）により優れ、耐摩耗性に優れる。
硫黄含有シランカップリング剤がＢを有する場合、メルカプト基を保護しムーニースコーチ時間が長くなると同時に、ゴムとの親和性に優れることで加工性により優れる。
【００２０】
本発明の組成物に含有される硫黄含有シランカップリング剤は、その骨格として、シロキサン骨格を有する。
【００２１】
上記式（１）中、Ａはスルフィド基を含有する２価の有機基（以下、スルフィド基含有有機基ともいう）を表す。なかでも、下記式（２）で表される基であることが好ましい。
＊−（ＣＨ2）n−Ｓx−（ＣＨ2）n−＊      （２）
上記式（２）中、ｎは１〜１０の整数を表し、なかでも、２〜４の整数であることが好ましい。
上記式（２）中、ｘは１〜６の整数を表し、なかでも、２〜４の整数であることが好ましい。
上記式（２）中、＊は、結合位置を示す。
上記式（２）で表される基の具体例としては、例えば、＊−ＣＨ2−Ｓ2−ＣＨ2−＊、＊−Ｃ2Ｈ4−Ｓ2−Ｃ2Ｈ4−＊、＊−Ｃ3Ｈ6−Ｓ2−Ｃ3Ｈ6−＊、＊−Ｃ4Ｈ8−Ｓ2−Ｃ4Ｈ8−＊、＊−ＣＨ2−Ｓ4−ＣＨ2−＊、＊−Ｃ2Ｈ4−Ｓ4−Ｃ2Ｈ4−＊、＊−Ｃ3Ｈ6−Ｓ4−Ｃ3Ｈ6−＊、＊−Ｃ4Ｈ8−Ｓ4−Ｃ4Ｈ8−＊などが挙げられる。
【００２２】
上記式（１）中、Ｂは炭素数５〜１０の１価の炭化水素基を表し、その具体例としては、例えば、ヘキシル基、オクチル基、デシル基などが挙げられる。なかでも、Ｂはメルカプト基を保護しムーニースコーチ時間が長く加工性により優れ、ウェット特性、低転がり抵抗性がより優れることから、炭素数８〜１０の１価の炭化水素基であるのが好ましい。
【００２３】
上記式（１）中、Ｃは加水分解性基を表し、その具体例としては、例えば、アルコキシ基、フェノキシ基、カルボキシル基、アルケニルオキシ基などが挙げられる。なかでも、下記式（３）で表される基であることが好ましい。
＊−ＯＲ2      （３）
上記式（３）中、Ｒ2は炭素数１〜２０のアルキル基、炭素数６〜１０のアリール基、炭素数６〜１０のアラルキル基（アリールアルキル基）または炭素数２〜１０のアルケニル基を表し、なかでも、炭素数１〜５のアルキル基であることが好ましい。上記炭素数１〜２０のアルキル基の具体例としては、例えば、メチル基、エチル基、プロピル基、ブチル基、ヘキシル基、オクチル基、デシル基、オクタデシル基などが挙げられる。上記炭素数６〜１０のアリール基の具体例としては、例えば、フェニル基、トリル基などが挙げられる。上記炭素数６〜１０のアラルキル基の具体例としては、例えば、ベンジル基、フェニルエチル基などが挙げられる。上記炭素数２〜１０のアルケニル基の具体例としては、例えば、ビニル基、プロぺニル基、ペンテニル基などが挙げられる。
上記式（３）中、＊は、結合位置を示す。
【００２４】
上記式（１）中、Ｄはメルカプト基を含有する有機基を表す。なかでも、下記式（４）で表される基であることが好ましい。
＊−（ＣＨ2）m−ＳＨ      （４）
上記式（４）中、ｍは１〜１０の整数を表し、なかでも、１〜５の整数であることが好ましい。
上記式（４）中、＊は、結合位置を示す。
上記式（４）で表される基の具体例としては、＊−ＣＨ2ＳＨ、＊−Ｃ2Ｈ4ＳＨ、＊−Ｃ3Ｈ6ＳＨ、＊−Ｃ4Ｈ8ＳＨ、＊−Ｃ5Ｈ10ＳＨ、＊−Ｃ6Ｈ12ＳＨ、＊−Ｃ7Ｈ14ＳＨ、＊−Ｃ8Ｈ16ＳＨ、＊−Ｃ9Ｈ18ＳＨ、＊−Ｃ10Ｈ20ＳＨが挙げられる。
【００２５】
上記式（１）中、Ｒ1は炭素数１〜４の１価の炭化水素基を表す。
【００２６】
上記式（１）中、ａ〜ｅは、０≦ａ＜１、０≦ｂ＜１、０＜ｃ＜３、０＜ｄ＜１、０≦ｅ＜２、０＜２ａ＋ｂ＋ｃ＋ｄ＋ｅ＜４の関係式を満たす。ただしａ、ｂのいずれか一方は０ではない。
【００２７】
上記式（１）の平均組成式で表されるポリシロキサンは、加工性がより優れる理由から、ａが０よりも大きい（０＜ａ）ことが好ましい。すなわち、スルフィド基含有有機基を有することが好ましい。
なかでも、加工性がさらに優れ、ウェット性能、低転がり抵抗性にもより優れるという理由から、０＜ａ≦０．５０であることが好ましい。
また、式（１）の平均組成式で表されるポリシロキサンは、ウェット性能、低転がり抵抗性がより優れる理由から、ａが０であることが好ましい。すなわち、スルフィド基含有有機基を有さない場合が好ましい態様の１つとして挙げられる。
【００２８】
上記式（１）中、ｂは、ウェット特性、低転がり抵抗性および加工性がより優れるというる理由から、ｂは０より大きいことが好ましく、０．１０≦ｂ≦０．８９であることがより好ましい。
上記式（１）中、ｃは、ウェット特性、低転がり抵抗性および加工性がより優れ、シリカの分散性がより優れるというる理由から、１．２≦ｃ≦２．０であることが好ましい。
上記式（１）中、ｄは、ウェット特性、低転がり抵抗性および加工性がより優れるというる理由から、０．１≦ｄ≦０．８であることが好ましい。
【００２９】
上記式（１）の平均組成式で表されるポリシロキサンは、シリカの分散性が良好であり、また、加工性がより優れる理由から、上記式（１）中、Ａが上記式（２）で表される基であり、上記式（１）中のＣが上記式（３）で表される基であり、上記式（１）中のＤが上記式（４）で表される基であるポリシロキサンであることが好ましい。
【００３０】
式（１）の平均組成式で表されるポリシロキサンの重量平均分子量は、ウェット性能、低転がり抵抗性、加工性により優れるという観点から、５００〜２３００であるのが好ましく、６００〜１５００であるのがより好ましい。ポリシロキサンの分子量は、トルエンを溶媒とするゲル・パーミエーション・クロマトグラフィー（ＧＰＣ）によりポリスチレン換算で求められた重量平均分子量である。
【００３１】
ポリシロキサンの酢酸／ヨウ化カリウム／ヨウ素酸カリウム添加−チオ硫酸ナトリウム溶液滴定法によるメルカプト当量は、加硫反応性に優れるという観点から、５５０〜１９００ｇ／ｍｏｌであるのが好ましく、６００〜１８００ｇ／ｍｏｌであるのがより好ましい。
【００３２】
ポリシロキサンを製造する方法は特に限定されない。例えば、メルカプト基を有するシランカップリング剤を少なくとも原料として含む有機ケイ素化合物を加水分解縮合させることによって製造することができる。
具体的には例えば、下記式（６）で表される有機ケイ素化合物（例えばｐ＝５〜１０）と、下記式（７）で表される有機ケイ素化合物とを加水分解縮合する方法が挙げられる。さらに、下記式（５）で表される有機ケイ素化合物を使用してもよい。さらに、式（６）で表される有機ケイ素化合物（例えばｐ＝１〜４）を使用してもよい。
なかでも、耐スコーチ性がより優れる理由から、少なくとも式（６）で表される有機ケイ素化合物（例えばｐ＝５〜１０）、式（７）、式（５）で表される有機ケイ素化合物を使用するのが好ましい。
また、ウェット性能がより優れる理由から、少なくとも式（６）で表される有機ケイ素化合物（例えばｐ＝５〜１０）と、式（７）で表される有機ケイ素化合物を使用するのが好ましい。
【００３３】
【化４】
0005907308.tif 000005
【００３４】
上記式（５）中、Ｒ51は炭素数１〜２０のアルキル基、炭素数６〜１０のアリール基または炭素数２〜１０のアルケニル基を表し、なかでも、炭素数１〜５のアルキル基であることが好ましい。上記炭素数１〜２０のアルキル基の具体例としては、例えば、メチル基、エチル基、プロピル基、ブチル基、ヘキシル基、オクチル基、デシル基、オクタデシル基などが挙げられる。上記炭素数６〜１０のアリール基の具体例としては、例えば、フェニル基、トリル基、ナフチル基などが挙げられる。炭素数２〜１０のアルケニル基の具体例としては、例えば、ビニル基、プロペニル基、ペンテニル基などが挙げられる。
上記式（５）中、Ｒ52は炭素数１〜１０のアルキル基または炭素数６〜１０のアリール基を表す。上記炭素数１〜１０のアルキル基の具体例としては、例えば、メチル基、エチル基、プロピル基、ブチル基、ヘキシル基、オクチル基、デシル基などが挙げられる。上記炭素数６〜１０のアリール基の具体例は上記Ｒ51と同じである。
上記式（５）中、ｎの定義および好適な態様は、上記ｎと同じである。
上記式（５）中、ｘの定義および好適な態様は、上記ｘと同じである。
上記式（５）中、ｙは１〜３の整数を表す。
【００３５】
上記式（５）で表される有機ケイ素化合物の具体例としては、例えば、ビス（トリメトキシシリルプロピル）テトラスルフィド、ビス（トリエトキシシリルプロピル）テトラスルフィド、ビス（トリメトキシシリルプロピル）ジスルフィド、ビス（トリエトキシシリルプロピル）ジスルフィドなどが挙げられる。
【００３６】
【化５】
0005907308.tif 000006
【００３７】
上記式（６）中、Ｒ61の定義、具体例および好適な態様は、上記Ｒ51と同じである。
上記式（６）中、Ｒ62の定義、具体例および好適な態様は、上記Ｒ52と同じである。
上記式（６）中、ｚの定義は、上記ｙと同じである。
上記式（６）中、ｐは１〜１０の整数を表す。ｐはウェット性能、低転がり抵抗性、加工性により優れ、ジエン系ゴムとの親和性に優れるという観点から、５〜１０の整数であるのが好ましい。
【００３８】
上記式（６）で表される有機ケイ素化合物（ｐが５〜１０の整数）の具体例としては、例えば、ペンチルトリメトキシシラン、ペンチルメチルジメトキシシラン、ペンチルトリエトキシシラン、ペンチルメチルジエトキシシラン、ヘキシルトリメトキシシラン、ヘキシルメチルジメトキシシラン、ヘキシルトリエトキシシラン、ヘキシルメチルジエトキシシラン、オクチルトリメトキシシラン、オクチルメチルジメトキシシラン、オクチルトリエトキシシラン、オクチルメチルジエトキシシラン、デシルトリメトキシシラン、デシルメチルジメトキシシラン、デシルトリエトキシシラン、デシルメチルジエトキシシランなどが挙げられる。
【００３９】
上記式（６）で表される有機ケイ素化合物（ｐが１〜４の整数）の具体例としては、例えば、メチルトリメトキシシラン、ジメチルジメトキシシラン、メチルトリエトキシシラン、メチルエチルジエトキシシラン、プロピルトリメトキシシラン、プロピルメチルジメトキシシラン、プロピルメチルジエトキシシランなどが挙げられる。
【００４０】
式（６）で表される有機ケイ素化合物として、ｐが１〜４の整数である有機ケイ素化合物及び／又はｐが５〜１０の整数である有機ケイ素化合物を使用することができる。
【００４１】
【化６】
0005907308.tif 000007
【００４２】
上記式（７）中、Ｒ71の定義、具体例および好適な態様は、上記Ｒ51と同じである。
上記式（７）中、Ｒ72の定義、具体例および好適な態様は、上記Ｒ52と同じである。
上記式（７）中、ｍの定義および好適な態様は、上記ｍと同じである。
上記式（７）中、ｗの定義は、上記ｙと同じである。
【００４３】
上記式（７）で表される有機ケイ素化合物の具体例としては、例えば、α−メルカプトメチルトリメトキシシラン、α−メルカプトメチルメチルジメトキシシラン、α−メルカプトメチルトリエトキシシラン、α−メルカプトメチルメチルジエトキシシラン、γ−メルカプトプロピルトリメトキシシラン、γ−メルカプトプロピルメチルジメトキシシラン、γ−メルカプトプロピルトリエトキシシラン、γ−メルカプトプロピルメチルジエトキシシランなどが挙げられる。
【００４４】
ポリシロキサンを製造する際に使用される有機ケイ素化合物として、メルカプト基を有するシランカップリング剤［例えば、式（７）で表される有機ケイ素化合物］及びスルフィド基又はメルカプト基を有するシランカップリング剤以外のシランカップリング剤［例えば、式（６）で表される有機ケイ素化合物］を併用する際、メルカプト基を有するシランカップリング剤とスルフィド基又はメルカプト基を有するシランカップリング剤以外のシランカップリング剤との混合比（モル比）（メルカプト基を有するシランカップリング剤／スルフィド基又はメルカプト基を有するシランカップリング剤以外のシランカップリング剤）は、ウェット性能、低転がり抵抗性、加工性により優れるという観点から、１．１／８．９〜６．７／３．３であるのが好ましく、１．４／８．６〜５．０／５．０であるのがより好ましい。
【００４５】
ポリシロキサンを製造する際に使用される有機ケイ素化合物として、メルカプト基を有するシランカップリング剤［例えば、式（７）で表される有機ケイ素化合物］及びスルフィド基を有するシランカップリング剤［例えば、式（５）で表される有機ケイ素化合物］を併用する際、メルカプト基を有するシランカップリング剤とスルフィド基を有するシランカップリング剤との混合比（モル比）（メルカプト基を有するシランカップリング剤／スルフィド基を有するシランカップリング剤）は、ウェット性能、低転がり抵抗性、加工性により優れるという観点から、２．０／８．０〜８．９／１．１であるのが好ましく、２．５／７．５〜８．０／２．０であるのがより好ましい。
【００４６】
ポリシロキサンを製造する際に使用される有機ケイ素化合物として、メルカプト基を有するシランカップリング剤［例えば、式（７）で表される有機ケイ素化合物］、スルフィド基を有するシランカップリング剤［例えば、式（５）で表される有機ケイ素化合物］、及びスルフィド基又はメルカプト基を有するシランカップリング剤以外のシランカップリング剤［例えば、式（６）で表される有機ケイ素化合物］を併用する際、メルカプト基を有するシランカップリング剤の量は、前に挙げた３つのシランカップリング剤の合計量（モル）中の１０．０〜７３．０％であるのが好ましい。スルフィド基を有するシランカップリング剤の量は、前に挙げた３つの合計量中の５．０〜６７．０％であるのが好ましい。スルフィド基又はメルカプト基を有するシランカップリング剤以外のシランカップリング剤の量は、前に挙げた３つの合計量中の１６．０〜８５．０％であるのが好ましい。
【００４７】
上記ポリシロキサンを製造する際には必要に応じて溶媒を用いてもよい。溶媒としては特に限定されないが、具体的にはペンタン、ヘキサン、ヘプタン、デカンなどの脂肪族炭化水素系溶媒、ジエチルエーテル、テトラヒドロフラン、１，４−ジオキサンなどのエーテル系溶媒、ホルムアミド、ジメチルホルムアミド、Ｎ−メチルピロリドンなどのアミド系溶媒、ベンゼン、トルエン、キシレンなどの芳香族炭化水素系溶媒、メタノール、エタノール、プロパノールなどのアルコール系溶媒などが挙げられる。
【００４８】
また、上記ポリシロキサンを製造する際には必要に応じて触媒を用いてもよい。
本発明において、使用することができる触媒としては例えば、塩酸、酢酸などの酸性触媒；アンモニウムフルオリドなどのルイス酸触媒；水酸化ナトリウム、水酸化カリウム、炭酸ナトリウム、酢酸ナトリウム、酢酸カリウム、炭酸水素ナトリウム、炭酸カリウム、炭酸水素カリウム、炭酸カルシウム、ナトリウムメトキシド、ナトリウムエトキシドなどのアルカリ金属塩；アルカリ土類金属塩；トリエチルアミン、トリブチルアミン、ピリジン、４−ジメチルアミノピリジンなどのアミン化合物などが挙げられる。
上記触媒は、金属としてＳｎ、ＴｉまたはＡｌを含有する有機金属化合物でないことが好ましい。このような有機金属化合物を使用した場合、ポリシロキサン骨格に金属が導入されて、上記特定ポリシロキサン（骨格には、ケイ素原子以外の金属（例えば、Ｓｎ、Ｔｉ、Ａｌ）は存在しない）が得られないことがある。
触媒としてＳｎ、ＴｉまたはＡｌを含有する有機金属化合物を使用しない場合、ポリシロキサンには触媒由来の金属が分子内に導入される（例えば、ポリシロキサン骨格に金属が導入される。）ことはなく、本発明の組成物を通常雰囲気又は高湿環境下においても空気中の湿気で硬化やゲル化が生じることはなく、保存安定性に優れる。
触媒の量は、ウェット性能、低転がり抵抗性、加工性により優れ、保存安定性に優れるという観点から、原料として使用される有機ケイ素化合物１００質量部に対して、０．０１〜１０質量部であるのが好ましく、０．０５〜１質量部であるのがより好ましい。
硫黄含有シランカップリング剤はそれぞれ単独でまたは２種以上を組み合わせて使用することができる。
【００４９】
本発明の組成物において、上記硫黄含有シランカップリング剤の含有量は、上記シリカの含有量の１〜２０質量％であり、ウェット性能、低転がり抵抗性および加工性がより優れる理由から、２〜２０質量％が好ましく、３〜１８質量％であることがより好ましく、４〜１６質量％であることが更に好ましく、５〜１４質量％であることが特に好ましい。
【００５０】
本発明の組成物に含有されるアルキルトリエトキシシランは、下記式（Ｉ）で表されるアルキルトリエトキシシランである。
【化７】
0005907308.tif 000008
［式（Ｉ）中、Ｒは、炭素数７〜２０のアルキル基を表す。］
【００５１】
本発明においては、上記アルキルトリエトキシシランを配合したゴム組成物を用いることにより、シリカの凝集や粘度上昇を抑制し、ウェット性能および低転がり抵抗性に優れたタイヤを作製することができる。
これは、詳細には明らかでないが、上記アルキルトリエトキシシランが、上記シリカの分散を促進することで、上記シリカと硫黄含有シランカップリング剤との反応（シラニゼーション）を促進して上記シリカの分散性をより向上させることに繋がるとともに、上記アルキルトリエトキシシランが上記ジエン系ゴム（特に、ＳＢＲ）と相互作用することで、上記硫黄含有シランカップリング剤と上記ジエン系ゴムとの反応を促進させることができるためと考えられる。
【００５２】
式（Ｉ）中、Ｒで表される炭素数７〜２０のアルキル基としては、例えば、ヘプチル基、オクチル基、ノニル基、デシル基、ウンデシル基、ドデシル基等が挙げられる。
これらのうち、ジエン系ゴムとの相溶性の観点から、炭素数８〜１０のアルキル基が好ましく、オクチル基、ノニル基であるのがより好ましい。
【００５３】
本発明において、アルキルトリエトキシシランの含有量は、シリカの含有量に対して０．２〜２０質量％であり、本発明の組成物の、ウェット性能、低転がり抵抗性、加工性により優れ、耐摩耗性に優れるという観点から、０．５〜１５質量％であるのがより好ましく、１．０〜１０質量％であるのがさらに好ましい。
【００５４】
本発明の組成物は、ウェット性能、低転がり抵抗性のバランスがより優れるという理由から、テルペン系樹脂をさらに含有するのが好ましい。
テルペン系樹脂は芳香族変性テルペン樹脂であるのが好ましい。テルペン系樹脂、芳香族変性テルペン樹脂は特に制限されない。例えば従来公知のものが挙げられる。
テルペン系樹脂（特に芳香族変性テルペン樹脂）の軟化点は、ウェット性能、低転がり抵抗性、加工性により優れるという観点から、６０〜１５０℃であるのが好ましく、７０〜１３０℃であるのがより好ましい。
テルペン系樹脂はそれぞれ単独でまたは２種以上を組み合わせて使用することができる。
テルペン系樹脂の量は、ウェット性能、低転がり抵抗性により優れるという観点から、ジエン系ゴム成分１００質量部に対して１〜３０質量部であるのが好ましく、３〜２０質量部であるのがより好ましい。
【００５５】
本発明の組成物には、必要に応じて、その効果や目的を損なわない範囲でさらに添加剤を含有することができる。添加剤としては、例えば、本発明の組成物に含有される、硫黄含有シランカップリング剤以外のシランカップリング剤、式（Ｉ）で表されるアルキルトリエトキシシラン以外のシラン化合物、シリカ以外の充填剤（例えば、カーボンブラック）、酸化亜鉛、ステアリン酸、老化防止剤、加工助剤、アロマオイル、プロセスオイル、液状ポリマー、熱硬化性樹脂、加硫剤、加硫促進剤などのタイヤトレッド用ゴム組成物に一般的に使用される各種添加剤が挙げられる。
【００５６】
本発明の組成物の製造方法は特に限定されず、その具体例としては、例えば、上述した各成分を、公知の方法、装置（例えば、バンバリーミキサー、ニーダー、ロールなど）を用いて、混練する方法などが挙げられる。
また、本発明の組成物は、従来公知の加硫または架橋条件で加硫または架橋することができる。
【００５７】
次に、本発明の空気入りタイヤについて以下に説明する。
本発明の空気入りタイヤは、本発明のタイヤトレッド用ゴム組成物をタイヤトレッドに用いた空気入りタイヤである。
以下添付の図面を用いて本発明の空気入りタイヤを説明する。本発明の空気入りタイヤは添付の図面に限定されない。
図１は、本発明の空気入りタイヤの実施態様の一例を表すタイヤの部分断面概略図である。
【００５８】
図１において、符号１はビード部を表し、符号２はサイドウォール部を表し、符号３はタイヤトレッドを表す。
また、左右一対のビード部１間においては、繊維コードが埋設されたカーカス層４が装架されており、このカーカス層４の端部はビードコア５およびビードフィラー６の廻りにタイヤ内側から外側に折り返されて巻き上げられている。
また、タイヤトレッド３においては、カーカス層４の外側に、ベルト層７がタイヤ１周に亘って配置されている。
また、ビード部１においては、リムに接する部分にリムクッション８が配置されている。
【００５９】
本発明の空気入りタイヤは、本発明の組成物を空気入りタイヤのタイヤトレッドに用いる以外は特に制限はなく、例えば従来公知の方法に従って製造することができる。また、タイヤに充填する気体としては、通常の或いは酸素分圧を調整した空気の他、窒素、アルゴン、ヘリウムなどの不活性ガスを用いることができる。
【実施例】
【００６０】
以下、実施例により本発明についてさらに詳細に説明する。なお本発明はこれらに限定されない。【００６１】
＜ポリシロキサン１の製造方法＞
撹拌機、還流冷却器、滴下ロート及び温度計を備えた２Ｌセパラブルフラスコにビス（トリエトキシシリルプロピル）テトラスルフィド（信越化学工業製  ＫＢＥ−８４６）１０７．８ｇ（０．２ｍｏｌ）、γ―メルカプトプロピルトリエトキシシラン（信越化学工業製  ＫＢＥ−８０３）１９０．８ｇ（０．８ｍｏｌ）、オクチルトリエトキシシラン（信越化学工業製  ＫＢＥ−３０８３）４４２．４ｇ（１．６ｍｏｌ）、エタノール１９０．０ｇを納めた後、室温にて０．５Ｎ塩酸３７．８ｇ（２．１ｍｏｌ）とエタノール７５．６ｇの混合溶液を滴下した。その後、８０℃にて２時間攪拌した。その後、濾過、５％ＫＯＨ／ＥｔＯＨ溶液１７．０ｇを滴下し８０℃で２時間攪拌した。その後、減圧濃縮、濾過することで褐色透明液体のポリシロキサン４８０．１ｇを得た。ＧＰＣにより測定した結果、得られたポリシロキサンの平均分子量は８４０であり、平均重合度は４．０（設定重合度４．０）であった。また、酢酸／ヨウ化カリウム／ヨウ素酸カリウム添加−チオ硫酸ナトリウム溶液滴定法により、得られたポリシロキサンのメルカプト当量を測定した結果、当該メルカプト当量は７３０ｇ／ｍｏｌであり、設定通りのメルカプト基含有量であることが確認された。以上より、得られたポリシロキサンは下記平均組成式で示される。
（−Ｃ3Ｈ6−Ｓ4−Ｃ3Ｈ6−）0.071（−Ｃ8Ｈ17）0.571（−ＯＣ2Ｈ5）1.50（−Ｃ3Ｈ6ＳＨ）0.286ＳｉＯ0.75
得られたポリシロキサンをポリシロキサン１とする。【００６２】
＜ポリシロキサン２の製造方法＞
撹拌機、還流冷却器、滴下ロート及び温度計を備えた２Ｌセパラブルフラスコにγ―メルカプトプロピルトリエトキシシラン（信越化学工業製  ＫＢＥ−８０３）１９０．８ｇ（０．８ｍｏｌ）、オクチルトリエトキシシラン（信越化学工業製  ＫＢＥ−３０８３）４４２．４ｇ（１．６ｍｏｌ）、エタノール１６２．０ｇを納めた後、室温にて０．５Ｎ塩酸３２．４ｇ（１．８ｍｏｌ）とエタノール７５．６ｇの混合溶液を滴下した。その後、８０℃にて２時間攪拌した。その後、濾過、５％ＫＯＨ／ＥｔＯＨ溶液１４．６ｇを滴下し８０℃で２時間攪拌した。その後、減圧濃縮、濾過することで無色透明液体のポリシロキサン４１２．３ｇを得た。ＧＰＣにより測定した結果、得られたポリシロキサンの平均分子量は８５０であり、平均重合度は４．０（設定重合度４．０）であった。また、酢酸／ヨウ化カリウム／ヨウ素酸カリウム添加−チオ硫酸ナトリウム溶液滴定法によって測定された、上記ポリシロキサンのメルカプト当量は６５０ｇ／ｍｏｌであり、設定通りのメルカプト基含有量であることが確認された。以上より、得られたポリシロキサンは下記平均組成式で示される。
（−Ｃ8Ｈ17）0.667（−ＯＣ2Ｈ5）1.50（−Ｃ3Ｈ6ＳＨ）0.333ＳｉＯ0.75
得られたポリシロキサンをポリシロキサン２とする。【００６３】
＜ポリシロキサン３の製造方法＞
撹拌機、還流冷却器、滴下ロート及び温度計を備えた２Ｌセパラブルフラスコにビス（トリエトキシシリルプロピル）テトラスルフィド（信越化学工業製  ＫＢＥ−８４６）１０７．８ｇ（０．２ｍｏｌ）、γ―メルカプトプロピルトリエトキシシラン（信越化学工業製  ＫＢＥ−８０３）１９０．８ｇ（０．８ｍｏｌ）、オクチルトリエトキシシラン（信越化学工業製  ＫＢＥ−３０８３）４４２．４ｇ（１．６ｍｏｌ）、エタノール１９０．０ｇを納めた後、室温にて０．５Ｎ塩酸４２．０ｇ（２．３３ｍｏｌ）とエタノール７５．６ｇの混合溶液を滴下した。その後、８０℃にて２時間攪拌した。その後、濾過、５％ＫＯＨ／ＥｔＯＨ溶液１８．９ｇを滴下し８０℃で２時間攪拌した。その後、減圧濃縮、濾過することで褐色透明液体のポリシロキサン５６０．９ｇを得た。ＧＰＣにより測定した結果、得られたポリシロキサンの平均分子量は１２２０であり、平均重合度は６．０（設定重合度６．０）であった。また、酢酸／ヨウ化カリウム／ヨウ素酸カリウム添加−チオ硫酸ナトリウム溶液滴定法によって測定された、上記ポリシロキサンのメルカプト当量は７１０ｇ／ｍｏｌであり、設定通りのメルカプト基含有量であることが確認された。以上より、得られたポリシロキサンは下記平均組成式で示される。
（−Ｃ3Ｈ6−Ｓ4−Ｃ3Ｈ6−）0.071（−Ｃ8Ｈ17）0.571（−ＯＣ2Ｈ5）1.334（−Ｃ3Ｈ6ＳＨ）0.286ＳｉＯ0.833
得られたポリシロキサンをポリシロキサン３とする。【００６４】
（比較ポリシロキサン１）
３−メルカプトプロピルトリメトキシシラン（０．１ｍｏｌ）を水および濃塩酸水溶液で加水分解し、その後、エトキシメチルポリシロキサン（１００ｇ）を添加し、縮合することでポリシロキサンを得た。得られたポリシロキサンを比較ポリシロキサン１とする。
上記比較ポリシロキサン１は、３−メルカプトプロピルトリメトキシシランのメトキシ基とエトキシメチルポリシロキサンのエトキシ基とが縮合した構造を有する。すなわち、上記比較ポリシロキサン１が有する１価の炭化水素基はメチル基のみである。また、上記比較ポリシロキサン１はスルフィド基を含有する２価の有機基を有さない。【００６５】
（比較ポリシロキサン２）
ビス（３−（トリエトキシシリル）プロピル）テトラスルフィド（０．１ｍｏｌ）を水および濃塩酸水溶液で加水分解し、その後、エトキシメチルポリシロキサン（１００ｇ）を添加し、縮合することでポリシロキサンを得た。得られたポリシロキサンを比較ポリシロキサン２とする。
上記比較ポリシロキサン２は、ビス（３−（トリエトキシシリル）プロピル）テトラスルフィドのエトキシ基とエトキシメチルポリシロキサンのエトキシ基とが縮合した構造を有する。すなわち、上記比較ポリシロキサン２が有する１価の炭化水素基はメチル基のみである。また、上記比較ポリシロキサン２はメルカプト基を含有する有機基を有さない。【００６６】
＜タイヤトレッド用ゴム組成物の製造＞
下記表に示す成分を同表に示す割合（質量部）で配合した。
具体的には、まず、下記表に示す成分のうち硫黄および加硫促進剤を除く成分を、１．７リットルの密閉式バンバリーミキサーを用いて１０分間混合してから放出し、室温まで冷却してマスターバッチを得た。さらに、上記バンバリーミキサーを用いて、得られたマスターバッチに硫黄および加硫促進剤を混合し、タイヤトレッド用ゴム組成物を得た。
表中、比較シランカップリング剤１−２、シランカップリング剤１−３、比較アルキルシラン１、アルキルシラン１の欄のかっこ内の数値は、シリカの量に対する各成分の質量％を示す。【００６７】
上記のとおり製造したタイヤトレッド用ゴム組成物を用いて以下の評価を行った。結果を下記表に示す。
＜ｔａｎδ（０℃）＞（ウェット性能の指標）
上記のとおり製造したタイヤトレッド用ゴム組成物（未加硫）を金型（１５ｃｍ×１５ｃｍ×０．２ｃｍ）中で、１６０℃で２０分間プレス加硫して加硫ゴムシートを作製した。
作製した加硫ゴムシートについて、ＪＩＳ  Ｋ６３９４：２００７に準じて、粘弾性スペクトロメーター（岩本製作所社製）を用いて、伸張変形歪率１０％±２％、振動数２０Ｈｚ、温度０℃の条件で、ｔａｎδ（０℃）を測定した。
結果は標準例のｔａｎδ（０℃）を１００とする指数で表した。指数が大きいほどｔａｎδ（０℃）が大きく、タイヤにしたときにウェット性能に優れる。【００６８】
＜ｔａｎδ（６０℃）＞（低転がり抵抗性の指標）
上記のとおり製造したタイヤトレッド用ゴム組成物（未加硫）を金型（１５ｃｍ×１５ｃｍ×０．２ｃｍ）中で、１６０℃で２０分間プレス加硫して加硫ゴムシートを作製した。
作製した加硫ゴムシートについて、ＪＩＳ  Ｋ６３９４：２００７に準じて、粘弾性スペクトロメーター（岩本製作所社製）を用いて、伸張変形歪率１０％±２％、振動数２０Ｈｚ、温度６０℃の条件で、ｔａｎδ（６０℃）を測定した。
結果は標準例のｔａｎδ（６０℃）を１００とする指数で表した。指数が小さいほどｔａｎδ（６０℃）が小さく、タイヤにしたときに低転がり抵抗性に優れる。【００６９】
＜ムーニー粘度＞
上記のとおり製造したタイヤトレッド用ゴム組成物（未加硫）について、ＪＩＳ  Ｋ６３００−１：２００１に準じて、Ｌ形ロータを使用し、予熱時間１分、ロータの回転時間４分、試験温度１００℃の条件で、ムーニー粘度を測定した。
結果は標準例の値を１００とする指数で表した。【００７０】
＜ムーニースコーチ＞（耐スコーチ性の指標）
上記のとおり製造したタイヤトレッド用ゴム組成物（未加硫）について、ＪＩＳ  Ｋ６３００−１：２００１に準じて、Ｌ形ロータを使用し、試験温度１２５℃の条件で、スコーチタイムを測定した。
結果は標準例のスコーチタイムを１００とする指数で表した。指数が大きいほどスコーチタイムが長く、耐スコーチ性（加工性）が優れることを示す。【００７１】
【表１】
0005907308.tif 000009
【００７２】
表１に示す各成分の詳細は以下のとおりである。
・ＳＢＲ：スチレン−ブタジエンゴム、Ｅ５８１〔ゴム分１００質量部に対する油展量：３７．５質量部（Ｅ５８１：９６．３質量部中のゴム分は７０質量部）、重量平均分子量：１，２００，０００、スチレン量：３７質量％、ビニル結合量：４３％、旭化成社製〕
・ＢＲ：ブタジエンゴム、Ｎｉｐｐｏｌ  ＢＲ  １２２０（日本ゼオン社製）
・シリカ：Ｚｅｏｓｉｌ  Ｐｒｅｍｉｕｍ ２００ＭＰ（ＣＴＡＢ吸着比表面積：２００ｍ2／ｇ、ローディア社製）
・カーボンブラック：ショウブラックＮ３３９（ＣＴＡＢ吸着比表面積＝９０ｍ2／ｇ、キャボットジャパン社製）
・比較シランカップリング剤１：Ｓｉ３６３（エボニックデグッサ社製）
・比較シランカップリング剤２：３−メルカプトプロピルトリメトキシシラン（ＫＢＭ−８０３、信越化学工業社製）
・シランカップリング剤１：上記のとおり製造したポリシロキサン１
・シランカップリング剤２：上記のとおり製造したポリシロキサン２
・シランカップリング剤３：上記のとおり製造したポリシロキサン３
・比較シランカップリング剤３：上述のとおり合成された比較ポリシロキサン１
・比較シランカップリング剤４：上述のとおり合成された比較ポリシロキサン２
・比較アルキルシラン１：ジメチルジエトキシシラン（ＫＢＥ−２２、信越化学工業社製）
・アルキルシラン１：オクチルトリエトキシシラン（ＫＢＥ−３０８３、信越化学工業社製）【００７３】
・ステアリン酸：ビーズステアリン酸（日本油脂社製）
・酸化亜鉛：亜鉛華３種（正同化学工業社製）
・老化防止剤：Ｎ−フェニル−Ｎ′−（１，３−ジメチルブチル）−ｐ−フェニレンジアミン（サントフレックス６ＰＰＤ、フレキシス社製）
・テルペン系樹脂：ＹＳレジンＴＯ１２５（ヤスハラケミカル株式会社製）（芳香族変性テルペン樹脂、軟化点：１２５℃）
・プロセスオイル：エキストラクト４号Ｓ（昭和シェル石油社製）
・加硫促進剤１：Ｎ−シクロヘキシル−２−ベンゾチアゾリルスルフェンアミド（ノクセラーＣＺ−Ｇ、大内新興化学工業社製）
・加硫促進剤２：１，３−ジフェニルグアニジン（ソクシノールＤ−Ｇ、住友化学工業社製）
・硫黄：金華印油入微粉硫黄（鶴見化学工業社製）【００７４】
表１に示す結果から明らかなとおり、硫黄含有シランカップリング剤として式（１）の平均組成式で表されるポリシロキサン以外の比較シランカップリング剤２を含有し、式（Ｉ）で表されるアルキルトリエトキシシランを含有しない比較例３は、標準例より、ウェット性能、低転がり抵抗性、加工性が劣った。比較シランカップリング剤２を含有し、式（Ｉ）で表されるアルキルトリエトキシシランを含有せず代わりに比較アルキルシラン１を含有する比較例４は、比較例３よりウェット性能、加工性がわずかに優れるものの、標準例より加工性が劣った。比較シランカップリング剤２を含有する比較例５は、比較例４よりウェット性能、低転がり抵抗性がわずかに優れるものの、標準例より加工性が劣った。
硫黄含有シランカップリング剤として式（１）の平均組成式で表されるポリシロキサン以外の比較シランカップリング剤１を含有し、式（Ｉ）で表されるアルキルトリエトキシシランを含有しない比較例１は、標準例より、ウェット性能、低転がり抵抗性、加工性が劣った。比較シランカップリング剤１を含有し、式（Ｉ）で表されるアルキルトリエトキシシランを含有せず代わりに比較アルキルシラン１を含有する比較例２は、比較例１よりウェット性能、低転がり抵抗性、加工性がわずかに優れるものの、標準例よりウェット性能、低転がり抵抗性、加工性が劣った。
式（Ｉ）で表されるアルキルトリエトキシシランを含有しない比較例６は標準例より、ウェット性能、低転がり抵抗性が劣った。式（Ｉ）で表されるアルキルトリエトキシシランを含有せず代わりに比較アルキルシラン１を含有する比較例７は、比較例６よりウェット性能、低転がり抵抗性、加工性がわずかに優れるものの、標準例よりウェット性能が劣った。
硫黄含有シランカップリング剤の含有量がシリカの含有量に対して２０質量％を超える比較例８は、標準例より加工性が劣った。
シリカの含有量がジエン系ゴム１００質量部に対して６０質量部未満である比較例９は、標準例よりウェット性能、低転がり抵抗性が劣った。
比較シランカップリング剤３又は４を含有する比較例１０、１１は、標準例よりウェット性能が劣った。
これに対して、実施例１〜５はウェット性能、低転がり抵抗性、加工性が全て優れる。
上述のとおり、従来の硫黄含有シランカップリング剤と式（Ｉ）で表されるアルキルトリエトキシシランとを併用するとウェット性能、低転がり抵抗性、加工性を優れたものとすることができる。しかし、硫黄含有シランカップリング剤として式（１）の平均組成式で表されるポリシロキサンと式（Ｉ）で表されるアルキルトリエトキシシランとを併用する場合、従来の硫黄含有シランカップリング剤と式（Ｉ）で表されるアルキルトリエトキシシランとの併用より、さらにウェット性能、低転がり抵抗性、加工性の効果が大きく発揮される。よって、硫黄含有シランカップリング剤として式（１）の平均組成式で表されるポリシロキサンと式（Ｉ）で表されるアルキルトリエトキシシランとの組合わせは、ウェット性能、低転がり抵抗性、加工性の優れた効果に非常に大きく貢献すると考えられる。
また、さらに芳香族変性テルペン樹脂を含有する実施例５は、実施例２よりもさらに、ウェット性能、加工性が優れる。
【符号の説明】
【００７５】
１  ビード部
２  サイドウォール部
３  タイヤトレッド
４  カーカス層
５  ビードコア
６  ビードフィラー
７  ベルト層
８  リムクッション
【図１】
0005907308.tif 000011